【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
下記化学式１で表され，
ＣｏＫα線を用いるＸ線回折パターンにおいて，２θが２２°付近（００３面）での回折線の回折強度に対する５３°（１０４面）での回折線の回折強度の比が，１０〜７０％であり、
前記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であり、
前記リチウム二次電池用正極活物質の平均粒子直径（Ｄ５０）は，８〜１３μｍであることを特徴とする，請求項１〜３のいずれかに記載のリチウム二次電池用正極活物質。
Ｌｉ１．０３ＣｏＯ２    ・・・（化学式１）
【請求項２】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項１に記載のリチウム二次電池用正極活物質。
【請求項３】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項１または２のいずれかに記載のリチウム二次電池用正極活物質。
【請求項４】
リチウム原料物質及びコバルト原料物質を，コバルト１モルに対してリチウム０．９０〜１．０４モルの比で混合する段階と；
前記混合物を９５０〜９８０℃の焼成温度で６〜１０時間焼成する段階と；
を含み、
下記化学式１で表され，ＣｏＫα線を用いるＸ線回折パターンにおいて，２θが２２°付近（００３面）での回折線の回折強度に対する５３°（１０４面）での回折線の回折強度の比が１０〜７０％であり、
前記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であり、
前記リチウム二次電池用正極活物質の平均粒子直径（Ｄ５０）は，８〜１３μｍである、リチウム二次電池用正極活物質の製造方法。
Ｌｉ１．０３ＣｏＯ２    ・・・（化学式１）
【請求項５】
前記焼成温度は９７０〜９８０℃であることを特徴とする，請求項４に記載のリチウム二次電池用正極活物質の製造方法。
【請求項６】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項４または５のいずれかに記載のリチウム二次電池用正極活物質の製造方法。
【請求項７】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項４〜６のいずれか１項に記載のリチウム二次電池用正極活物質の製造方法。
【請求項８】
下記化学式１で表され，
ＣｏＫα線を用いるＸ線回折パターンにおいて，２θが２２°付近（００３面）での回折線の回折強度に対する５３°（１０４面）での回折線の回折強度の比が，１０〜７０％であることを特徴とする，リチウム二次電池用正極活物質。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項９】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項８に記載のリチウム二次電池用正極活物質。
【請求項１０】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項８または９のいずれかに記載のリチウム二次電池用正極活物質。
【請求項１１】
前記リチウム二次電池用正極活物質の平均粒子直径（Ｄ５０）は，８〜１３μｍであることを特徴とする，請求項８〜１０のいずれかに記載のリチウム二次電池用正極活物質。
【請求項１２】
前記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であることを特徴とする，請求項８〜１１のいずれかに記載のリチウム二次電池用正極活物質。
【請求項１３】
リチウム原料物質及びコバルト原料物質を，コバルト１モルに対してリチウム０．９０〜１．０４モルの比で混合する段階と；
前記混合物を９５０〜９８０℃の焼成温度で６〜１０時間焼成する段階と；
を含み，
下記化学式１で表され，ＣｏＫα線を用いるＸ線回折パターンにおいて，２θが２２°付近（００３面）での回折線の回折強度に対する５３°（１０４面）での回折線の回折強度の比が１０〜７０％であるリチウム二次電池用正極活物質の製造方法。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項１４】
前記焼成温度は９７０〜９８０℃であることを特徴とする，請求項１３に記載のリチウム二次電池用正極活物質の製造方法。
【請求項１５】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項１３または１４のいずれかに記載のリチウム二次電池用正極活物質の製造方法。
【請求項１６】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項１３〜１５のいずれかに記載のリチウム二次電池用正極活物質の製造方法。
【請求項１７】
下記化学式１で表され，
ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，リチウム二次電池用正極活物質。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項１８】
前記リチウム二次電池用正極活物質の平均粒子直径（Ｄ５０）は，８〜１３μｍであることを特徴とする，請求項１７に記載のリチウム二次電池用正極活物質。
【請求項１９】
前記回折強度は，測定条件が，１５°〜７０°の測定角度，２〜４／分のスキャンスピード，４０〜６０回転／分の試料回転スピード，１°〜２°の発散スリット，０．１〜０．５ｍｍの受光スリットという条件下で測定した値であることを特徴とする，請求項１７または１８のいずれかに記載のリチウム二次電池用正極活物質。